СПОСОБ ПРЕДВАРИТЕЛЬНОЙ ОБРАБОТКИ АЛЮМИНИЕВЫХ МАТЕРИАЛОВ, ОСОБЕННО АЛЮМИНИЕВЫХ ДИСКОВ

1. Способ предварительной обработки алюминиевых материалов, особенно алюминиевых дисков, отличающийся тем, что алюминиевый материал последовательно
i) очищают и после этого промывают,
ii) необязательно подвергают щелочному травлению и после этого промывают,
iii) необязательно приводят в контакт с водной композицией, содержащей, по меньшей мере, одну минеральную кислоту,
iv) необязательно промывают и
v) приводят в контакт с кислотной водной композицией, содержащей
a) по меньшей мере, одно соединение, выбранное из группы, включающей соединения титана, циркония и гафния и
b) по меньшей мере, один сополимер, растворимый в водной композиции, при этом указанный сополимер представляет собой линейный терполимер, полученный путем регулируемой радикальной полимеризации и включающий:
мономерные звенья винилфосфоновой кислоты m1 и
мономерные звенья гидроксиэтил- и/или гидроксипропил-(мет)акрилата m2 и
мономерные звенья (мет)акриловой кислоты m3,
vi) необязательно промывают,
vii) необязательно приводят в контакт с другой кислотной водной композицией,
viii) необязательно промывают и
ix) необязательно высушивают.
2. Способ по п. 1, отличающийся тем, что этап iii) осуществляют и что, по меньшей мере, одна минеральная кислота представляет собой серную кислоту и/или азотную кислоту, предпочтительно азотную кислоту.
3. Способ по п. 1 или 2, отличающийся тем, что композиция на этапе iii) дополнительно содержит соединение титана и/или циркония, предпочтительно соединение титана.
4. Способ по любому из предыдущих пунктов, отличающийся тем, что значение рН композиции на этапе v) находится в диапазоне от 2.0 до 6.0.
5. Способ по любому из предыдущих пунктов, отличающийся тем, что концентрация компонента а) в композиции на этапе v) находится в диапазоне от 0.015 до 0.5 г/л, в пересчете на металл, и концентрация компонента b) находится в диапазоне от 0.01 до 1 г/л, в пересчете на твердую добавку.
6. Способ по любому из предыдущих пунктов, отличающийся тем, что компонент а) композиции на этапе v) представляет собой, по меньшей мере, один комплексный фторид, выбранный из группы, включающей комплексные фториды титана, циркония и гафния.
7. Способ по любому из предыдущих пунктов, отличающийся тем, что, по меньшей мере, один сополимер компонента b) композиции на этапе v) представляет собой терполимер, который содержит мономерные звенья винилфосфоновой кислоты m1, которые присутствуют в сополимере с мольным содержанием от 5 до 50% в пересчете на весь сополимер, мономерные звенья гидроксиэтил- и/или гидроксипропил-(мет)акрилата m2, которые присутствуют в сополимере с мольным содержанием от 5 до 70%, обычно 20-55% в пересчете на весь сополимер и мономерные звенья (мет)акриловой кислоты m3, которые присутствуют в сополимере с мольным содержанием от 25 до 85%, обычно от 40 до 70% в пересчете на весь сополимер.
8. Способ по любому из предыдущих пунктов, отличающийся тем, что, по меньшей мере, один сополимер компонента b) композиции на этапе v) представляет собой терполимер, который содержит 2-гидроксиэтил-(мет)акрилат и/или гидроксипропил-(мет)акрилат, при этом последний представляет собой 2-гидроксипропил-(мет)акрилат, 3-гидроксипропил-(мет)акрилат или смесь 2-гидроксипропил-(мет)акрилата и 3-гидроксипропил-(мет)акрилата, в качестве мономерных звеньев m2.
9. Способ по любому из предыдущих пунктов, отличающийся тем, что компонент b) композиции на этапе v) включает, по меньшей мере, один сополимер, выбранный из группы, включающей терполимеры (мет)акриловая-кислота-гидроксиэтил(мет)акрилат-винилфосфоновая-кислота, терполимеры (мет)акриловая-кислота-гидроксипропил(мет)акрилат-винилфосфоновая-кислота, при этом каждый предпочтительно имеет среднечисловую молекулярную массу в диапазоне от 10,000 до 42,000 г/моль.
10 Способ по любому из предыдущих пунктов, отличающийся тем, что композиция на этапе v) дополнительно содержит, по меньшей мере, одну поли(мет)акриловую кислоту, имеющую среднечисловую молекулярную массу, по меньшей мере, 28,000 г/моль.
11. Способ по любому из предыдущих пунктов, отличающийся тем, что композиция на этапе v) дополнительно содержит с) по меньшей мере, одно соединение, выбранное из группы, включающей органоалкоксисиланы, органосиланолы, полиорганосиланолы, органосилоксаны и полиорганосилоксаны, предпочтительно с концентрацией в диапазоне от 1 до 750 мг/л, в пересчете на кремний.
12. Способ по п. 11, отличающийся тем, что компонент с) представляет собой, по меньшей мере, один органоалкоксисилан, органосиланол, полиорганосиланол, органосилоксан и/или полиорганосилоксан, каждый включающий, по меньшей мере, одну аминогруппу, группу мочевины, имидогруппу, иминогрупу и/или уреидогруппу на звено органоалкоксисилан/органосиланол.
13. Способ по любому из предыдущих пунктов, отличающийся тем, что композиция на этапе v) дополнительно содержит d) по меньшей мере, один тип катиона, выбранный из группы, включающей катионы металлов групп IA, IIA, IIIA, VB, VIB и VIIB периодической системы элементов, лантаноидов, а также висмута и олова и/или, по меньшей мере, одного соответствующего соединения.
14. Способ по п. 13, отличающийся тем, что композиция на этапе v) содержит катионы лития.
15. Способ по п. 13, отличающийся тем, что компонент d) представляет собой, по меньшей мере, одно соединение молибдена и/или ванадия, предпочтительно, по меньшей мере, одно соединение молибдена, с концентрацией в диапазоне от 1 до 400 мг/л, в пересчете на металл.
16. Способ по любому из предыдущих пунктов, отличающийся тем, что композиция на этапе v) дополнительно содержит компонент е), который представляет собой, по меньшей мере, одно соединение, выбранное из группы, включающей вещества воздействующие на величину рН, органические растворители, растворимые в воде соединения фтора и наночастицы.
17. Способ по любому из предыдущих пунктов, отличающийся тем, что общее содержание фтора в композиции на этапе v) находится в диапазоне от 1.5 до 500 мг/л.
18. Способ по любому из предыдущих пунктов, отличающийся тем, что композиция на этапе v) содержит ионы аммония и/или соответствующие соединения.
19. Способ по любому из предыдущих пунктов, отличающийся тем, что осуществляют этапы промывания vi) и/или viii).
20. Способ по любому из пп. 1-19, отличающийся тем, что алюминиевый материал vi) промывают, предпочтительно деионизированной водой и vii) приводят в контакт с водной композицией, содержащей, по меньшей мере, один линейный терполимер, полученный путем регулируемой радикальной полимеризации и включающий
мономерные звенья винилфосфоновой кислоты m1 и
мономерные звенья гидроксиэтил- и/или гидроксипропил-(мет)акрилата m2 и
мономерные звенья (мет)акриловой кислоты m3,
при этом этап viii) пропускают.
21. Кислотная водная композиция согласно этапу v) по любому из предыдущих пунктов, отличающаяся тем, что она содержит
a) по меньшей мере, одно соединение, выбранное из группы, включающей соединения титана, циркония и гафния и
b) по меньшей мере, один линейными терполимер, полученный путем регулируемой радикальной полимеризации и включающий
мономерные звенья винилфосфоновой кислоты ml и
гидроксиэтил- и/или гидроксипропил-(мет)акрилат мономерные звенья m2 и
мономерные звенья (мет)акриловой кислоты m3.
22. Концентрат, отличающийся тем, что композиция по п. 21 может быть получена из него путем разбавления и необязательно корректирования значения рН.
23. Алюминиевый материал с конверсионным покрытием, предварительно обработанный способом по любому из пп. 1-20.
24. Применение алюминиевого материала, обработанного способом по любому из пп. 1-20 в автомобилестроении, машиностроении, самолетостроении и строении фасадов, особенно для дисков, обшивки и других крепежных деталей, банок, банок для безалкогольных напитков, труб, пленок, профилей и зданий, в области окончательной обработки алюминия, т.е. для элементов архитектурных конструкций, сделанных из алюминия или алюминиевых сплавов на закрытых и открытых зонах, в особенности на окнах, фасадах и конструкциях покрытия.